(57)【特許請求の範囲】
【請求項１】
有機薄膜トランジスタであって、
ソース及びドレイン電極、
ソース及びドレイン電極間のチャネル領域に配置された有機半導体、
ゲート電極、及び
ソース及びドレイン電極とゲート電極との間に配置された誘電体を備え、
ソース及びドレイン電極のいずれか一方のみに対して表面処理が施され、前記表面処理は、前記有機半導体の局所的な濡れ及び核結晶化を付与する極性末端基を有している自己組織化単層膜の付加を含む有機薄膜トランジスタ。
【請求項２】
請求項１記載の有機薄膜トランジスタにおいて、
前記表面処理は、パターニングされた表面形状を含む有機薄膜トランジスタ。
【請求項３】
請求項２記載の有機薄膜トランジスタにおいて、
パターニングされた表面形状は、隆起した表面形状及び凹みの少なくとも一方である有機薄膜トランジスタ。
【請求項４】
請求項３記載の有機薄膜トランジスタにおいて、
隆起した表面形状及び凹みの少なくとも一方は、鋸歯状断面、城郭構造、及び凹状又は凸状断面から選択される有機薄膜トランジスタ。
【請求項５】
請求項４記載の有機薄膜トランジスタにおいて、
ソース電極は、チャネル領域に隣接する縁部に沿ってパターニングされた表面形状を備え、ドレイン電極は、チャネル領域に隣接する縁部に沿ってパターニングされた表面形状であって、ソース電極のパターニングされた表面形状からずれている表面形状を備え、一方の電極の隆起した表面形状が他方の電極の凹みのある表面形状と対になっている有機薄膜トランジスタ。
【請求項６】
請求項２〜５のいずれか一項に記載の有機薄膜トランジスタにおいて、
前記パターニングされた表面形状は、打ち抜き又はフォトリソグラフィによって形成される有機薄膜トランジスタ。
【請求項７】
請求項１〜６のいずれか一項に記載の有機薄膜トランジスタにおいて、
前記ソース電極の表面積は、前記ドレイン電極の表面積と異なる有機薄膜トランジスタ。
【請求項８】
請求項１〜７のいずれか一項に記載の有機薄膜トランジスタにおいて、
前記ソース電極の形状は、前記ドレイン電極の形状と異なる有機薄膜トランジスタ。
【請求項９】
請求項１〜８のいずれか一項に記載の有機薄膜トランジスタにおいて、
前記ソース電極の材料組成は、前記ドレイン電極の材料組成と異なる有機薄膜トランジスタ。
【請求項１０】
請求項９記載の有機薄膜トランジスタにおいて、
前記ソース電極の仕事関数は、前記ドレイン電極の仕事関数と異なる有機薄膜トランジスタ。
【請求項１１】
請求項１０記載の有機薄膜トランジスタにおいて、
ソース電極の仕事関数は有機半導体の仕事関数と同じかそれよりも大きく、ドレイン電極の仕事関数は有機半導体の仕事関数と同じかそれよりも小さい有機薄膜トランジスタ。
【請求項１２】
請求項１〜１１のいずれか一項に記載の有機薄膜トランジスタにおいて、
ソース及びドレイン電極の少なくとも一方は伝導性有機材料である有機薄膜トランジスタ。
【請求項１３】
請求項１２記載の有機薄膜トランジスタにおいて、
伝導性有機材料はポリマーを含む有機薄膜トランジスタ。
【請求項１４】
請求項１３記載の有機薄膜トランジスタにおいて、
ポリマーは、ポリ（エチレンジオキシチオフェン）を含む有機薄膜トランジスタ。
【請求項１５】
請求項１２〜１４のいずれか一項に記載の有機薄膜トランジスタにおいて、
伝導性有機材料は、インクジェット印刷、スピン・コーティング、はん印刷のいずれか一つによって堆積される有機薄膜トランジスタ。
【請求項１６】
請求項９〜１１のいずれか一項に記載の有機薄膜トランジスタにおいて、
ソース及びドレイン電極の異なる材料組成には、ソース及びドレイン電極の酸化部分が含まれている有機薄膜トランジスタ。
【請求項１７】
請求項１６記載の有機薄膜トランジスタにおいて、
酸化部分は、酸素化合物を含む有機薄膜トランジスタ。
【請求項１８】
請求項１７記載の有機薄膜トランジスタにおいて、
酸化部分は、Ｍｏ、ＭｏＣｒ、Ｗ、又はＶの酸化物を含む有機薄膜トランジスタ。
【請求項１９】
請求項１８記載の有機薄膜トランジスタにおいて、
酸化部分は、ＭｏＣｒ酸化物、ＭｏＯ３、ＷＯ３、又はＶ２Ｏ５を含む有機薄膜トラン
ジスタ。
【請求項２０】
請求項９〜１９のいずれか一項に記載の有機薄膜トランジスタにおいて、
ソース及びドレイン電極は、少なくとも２つの重なり合う層からなる二重層を備え、二重層の上部層は下部層から位置的にずれている有機薄膜トランジスタ。
【請求項２１】
請求項２０記載の有機薄膜トランジスタにおいて、
ソース電極二重層の上部層はトランジスタのチャネル領域に重なってそれに隣接し、ドレイン電極二重層の下部層はトランジスタのチャネル領域に隣接している有機薄膜トランジスタ。
【請求項２２】
請求項２０記載の有機薄膜トランジスタにおいて、
ドレイン電極二重層の上部層はトランジスタのチャネル領域に重なってそれに隣接し、ソース電極二重層の下部層はトランジスタのチャネル領域に隣接している有機薄膜トランジスタ。
【請求項２３】
請求項１〜２２のいずれか一項に記載の有機薄膜トランジスタにおいて、
有機薄膜トランジスタは、ボトム・ゲート型有機薄膜トランジスタである有機薄膜トランジスタ。
【請求項２４】
請求項１〜２３のいずれか一項に記載の有機薄膜トランジスタにおいて、
有機薄膜トランジスタは、トップ・ゲート型有機薄膜トランジスタである有機薄膜トランジスタ。
【請求項２５】
ソース及びドレイン電極、それらの間に設けられたチャネル領域、ゲート電極、ソース及びドレイン電極とゲート電極との間に配置された誘電体層、及びソース及びドレイン電極間のチャネル領域に配置された有機半導体を備える有機薄膜トランジスタの製造方法であって、
ソース及びドレイン電極のいずれか一方のみに対して、ソース又はドレイン電極への自己組織化単層膜の堆積による表面処理を提供する段階を含み、
前記自己組織化単層膜は、前記有機半導体の局所的な濡れ及び核結晶化を付与する極性末端基を有している方法。
【請求項２６】
請求項２５記載の方法において、
ソース及びドレイン電極のいずれか一方のみに対して表面処理を提供する段階は、少なくとも一方の電極の物理構造を変える段階を含む方法。
【請求項２７】
請求項２６記載の方法において、
少なくとも一方の電極の物理構造を変える段階は、電極の表面をパターニングする段階を含む方法。
【請求項２８】
請求項２５記載の方法において、
表面処理は、ソース及びドレイン電極の少なくとも一方の表面に結晶化領域を提供し、その結果、有機半導体材料が結晶化領域にて結晶化する段階を含む方法。
【請求項２９】
請求項２５記載の方法において、
ソース及びドレイン電極のいずれか一方のみに対して表面処理を提供する段階は、ドレイン電極とは異なる仕事関数を有するソース電極を堆積する段階を含む方法。
【発明の詳細な説明】
【技術分野】
【０００１】
本発明は、一般的に、有機薄膜トランジスタに関し、特に、有機薄膜トランジスタの一部を構成するソース及びドレイン電極の物理特性及び材料特性に関する。
【背景技術】
【０００２】
トランジスタは、バイポーラ接合トランジスタと電界効果トランジスタとの２つの主なタイプに分類することができる。両方のタイプは、３つの電極とそれらの間に配置された半導体材料とをチャネル領域内に備える構造を共有している。バイポーラ接合トランジスタの３つの電極は、エミッタ、コレクタ、及びベースとして知られ、一方で、電界効果トランジスタの３つの電極は、ソース、ドレイン、及びゲートとして知られている。バイポーラ接合トランジスタは、エミッタ／コレクタ間の電流がベース／エミッタ間を流れる電流によって制御される電流動作型デバイスとして記述されている。対照的に、電界効果トランジスタは、ソース／ドレイン間を流れる電流がゲート／ソース間の電圧によって制御される電圧動作型デバイスとして記述されている。
【０００３】
また、トランジスタは、半導体材料のそれぞれが正電荷キャリア（正孔）を電動するものか、又は負電荷キャリア（電子）を伝導するものかに応じて、ｐ型、ｎ型として分類される。半導体材料は、電荷を受け取ったり、伝導したり及び提供したりする能力に応じて選択される。正孔又は電子を受け取ったり、伝導したり、提供したりする半導体材料の能力は、材料にドーピングすることによって高めることができる。
【０００４】
例えば、正孔を受け取り、伝導し、提供するのに効率的な半導体材料を選択することによって、また、正孔を注入したり半導体材料から正孔を受け取ったりするのに効率的なソース及びドレイン電極を選択することによって、ｐ型トランジスタ・デバイスを形成することができる。電極内のフェルミ準位を半導体材料のＨＯＭＯ順位と良好にエネルギー準位整合させることによって、正孔の注入及び受け取りが向上する。対照的に、電子を受け取り、伝導し、提供するのに効率的な半導体材料を選択することによって、また、半導体材料に電子を注入したり半導体材料から電子を受け取ったりするのに効率的なソース及びドレイン電極のための材料を選択することによって、ｎ型トランジスタ・デバイスを形成することができる。電極内のフェルミ準位を半導体材料のＬＵＭＯ順位と良好にエネルギー準位整合させることによって、電子の注入及び受け取りが向上する。
【０００５】
トランジスタは、構成要素を薄膜で堆積させて薄膜トランジスタ（ＴＦＴ）を形成することで作製される。このようなデバイスに半導体材料として有機材料を用いた場合、それは有機薄膜トランジスタ（ＯＴＦＴ）として知られる。
【０００６】
ＯＴＦＴは、低コスト、低温法（例えば、溶液処理）によって製造される場合がある。また、ＯＴＦＴは、フレキシブル・プラスチック基板と適合するものであり、ロール・ツー・ロール・プロセスでフレキシブル基板上にてＯＴＦＴの大規模製造への見通しを提供する。
【０００７】
図１を参照して、ボトム・ゲート型有機薄膜トランジスタ（ＯＴＦＴ）の一般的な構造は、基板１０上に堆積されたゲート電極１２を備えている。誘電体材料の絶縁層１１がゲート電極１２上に堆積され、ソース及びドレイン電極１３、１４が誘電体材料の絶縁層１１上に堆積されている。ソース及びドレイン電極１３、１４は、ゲート電極１２上に配置されると共にそれらの間にチャネル領域を形成するように離間して配置されている。有機半導体（ＯＳＣ）材料１５は、ソース及びドレイン電極１３、１４を接続するためにチャネル領域内に堆積されている。ＯＳＣ材料１５は、ソース及びドレイン電極１３、１４上の少なくとも一部に広がっている。
【０００８】
これとは別に、いわゆるトップ・ゲート型有機薄膜トランジスタを形成するため、ゲート電極を有機薄膜トランジスタの最上部に設けることが知られている。このような構造では、ソース及びドレイン電極が基板上に堆積されると共に、それらの間にチャネル領域を形成するように離間して配置されている。有機半導体材料の層が、ソース及びドレイン電極を接続するためチャネル領域内に堆積されると共に、ソース及びドレイン電極上の少なくとも一部に広がっている。誘電体材料の絶縁層は、有機半導体材料上に堆積されると共に、ソース及びドレイン電極上の少なくとも一部に広がっている。ゲート電極は、絶縁層上に堆積されると共にチャネル領域上に配置されている。
【０００９】
有機薄膜トランジスタは、硬質な又はフレキシブルな基板上に作製することができる。硬質な基板は、ガラス又はシリコンから選択され、フレキシブル基板は、薄いガラス、又はポリ（エチレンテレフタレート）（ＰＥＴ）、ポリ（エチレンナフタレート）ＰＥＮ、ポリカーボネート、及びポリイミド等のプラスチックからなる。
【００１０】
有機半導体材料は、好適な溶媒を用いて溶液処理可能に調整されている。一般的な溶媒として、トルエン及びキシレン；テトラリン；及びクロロホルム等のモノ−又はポリ−アルキルベンゼンがある。好ましい溶液堆積技術として、スピン・コーティング及びインク・ジェット印刷がある。他の溶液堆積技術として、浸漬コーティング、ロール印刷、及びスクリーン印刷がある。
【００１１】
ソース及びドレイン電極間に形成されるチャネルの長さは、最大で５００ミクロンである場合があるが、好ましくは、２００ミクロン未満、より好ましくは１００ミクロン未満、最も好ましくは２０ミクロン未満である。
【００１２】
ゲート電極は、広範囲の伝導性材料、例えば、金属（金等）又は金属化合物（酸化インジウムスズ等）から選択される。これとは別に、伝導性ポリマーをゲート電極として堆積することもある。このような伝導性ポリマーは、例えば、スピン・コーティング又はインク・ジェット印刷技術及び前述した他の溶液堆積技術を用いて、溶液から堆積される。
【００１３】
絶縁層は、高抵抗率を有する絶縁材料から選択される誘電体材料を含む。誘電体の誘電率ｋは、通常、約２〜３であるが、高いｋ値の材料が望ましい。これは、ＯＴＦＴに対して実現可能な容量がｋに正比例し、ドレイン電流ＩＤが容量に正比例するためである。従って、高いドレイン電流を低い動作電圧で実現するには、チャネル領域に薄い誘電体層を設けたＯＴＦＴが好ましい。
【００１４】
誘電体材料は、有機であってもよく、無機であってもよい。好ましい無機材料として、ＳｉＯ２、ＳｉＮｘ、及びスピン・オン・ガラス（ＳＯＧ）がある。好ましい有機材料は、一般的にポリマーであり、例えば、ポリビニルアルコール（ＰＶＡ）、ポリビニルピロリジン（ＰＶＰ）、アクリレート例えばポリメチルメタクリレート（ＰＭＭＡ）、及びベンゾシクロブタン（ＢＣＢ）（ダウ・コーニングから入手可能）等の絶縁性ポリマーである。絶縁層は、材料の混合物から形成してもよく、多層構造を備えていてもよい。
【００１５】
誘電体材料は、熱蒸発、真空処理、又は本技術分野で公知の積層技術によって堆積される。これとは別に、誘電体材料は、例えば、スピン・コーティング又はインク・ジェット印刷技術及び前述した他の溶液堆積技術を用いて、溶液から堆積される。
【００１６】
誘電体材料を有機半導体上に溶液から堆積させる場合、有機半導体を溶解させてはならない。同様に、有機半導体を誘電体材料上に溶液から堆積させる場合も、誘電体材料を溶解させてはならない。このような溶解を回避するための技術として、直交溶媒の使用、例えば、下層を溶解しない最上層の堆積用溶媒の使用；及び下層の架橋等が挙げられる。
【００１７】
絶縁層の厚さは、好ましくは、２マイクロメートル未満、より好ましくは５００ｎｍ未満である。
製造を容易にするため、ソース及びドレイン電極を同じ材料から作製することが知られている。通常、金等の好適な材料を熱蒸発によって好適な基板上に堆積し、その後、本技術分野で知られる標準的なフォトリソグラフィ及びリフト・オフ技術を用いて、ソース及びドレイン電極を形成するためにパターニングを行う。
【００１８】
図２を参照すれば、既知のＯＴＦＴに対するエネルギー準位図は、金から形成されて仕事関数が４．８ｅＶであるソース及びドイン電極１６、１７を示す。例えば、小分子又はポリマー材料等のＯＳＣ材料１８は、仕事関数が５．３ｅＶであるものとして示されている。ＯＳＣ１８のより大きな仕事関数５．３ｅＶが金ソース電極１６からＯＳＣ１８内への正孔の注入に対する障壁を示す点で、問題が生じる。金ドレイン電極１７における正孔の取り出しのため有意な障壁は存在せず、逆バイアス又は非使用条件にて、ＯＳＣ１８とドレイン電極１７との間での仕事関数値の違いが漏れ電流に対する障壁として作用する。
【００１９】
これとは別に、図３に示すように、ＯＳＣ１８の仕事関数を、ソース及びドレイン電極１６、１７の両方の仕事関数に対し厳密に一致させることができる。このような配置では、ＯＳＣ１８への正孔の注入又はＯＳＣ１８からの正孔の取り出しに対する有意な障壁は存在しない。しかしながら、逆バイアス又は非使用条件において、ＯＳＣ１８とソース又はドレイン電極１６、１７との間には、漏れ電流に対する障壁は存在しない。
【発明の概要】
【発明が解決しようとする課題】
【００２０】
従って、ソース及びドレイン電極の両方を使用する有機半導体材料の特性に適合させるような有機薄膜トランジスタの改善が求められている。
【課題を解決するための手段】
【００２１】
本発明の第一の態様によれば、ソース及びドレイン電極、ソース及びドレイン電極間のチャネル領域に配置された有機半導体、ゲート電極、並びにソース及びドレイン電極とゲート電極との間に配置された誘電体を備える有機薄膜トランジスタであって、ソース電極及びドレイン電極は、少なくとも１つの互いに異なる物理特性及び材料特性の少なくとも一方を備える有機薄膜トランジスタが提供される。
【００２２】
従って、本発明によって、何らかの物理又は材料特性で互いに異なるソース及びドレイン電極が提供される。これらの異なるか又は「非対称の電極」は、特定の電子特性を有するように別個に調整することができる。非対称であることによって、ソース電極からの電荷注入が改善される一方で、ドレイン電極における電荷の取り出しが最適化される。優位性として、移動度の増加、接触抵抗の低下、漏れの低下、及びオン・オフ比の増加がある。
【００２３】
好ましくは、異なる物理特性及び材料特性の少なくとも一方は、パターニングされた表面形状によって提供される物理的構造である。パターニングされた表面形状を、隆起した表面形状及び凹みの少なくとも一方にして、有機半導体材料の結晶化を促進することができる。このようなパターニングされた表面形状は、好ましくは、鋸歯状断面、城郭構造、及び凹状又は凸状断面から選択される。方向付けられた結晶化成長を実現するため、ソース電極は、チャネル領域に隣接する縁部に沿ってパターニングされた表面形状を備えてもよく、ドレイン電極は、チャネル領域に隣接する縁部に沿ってパターニングされた表面形状であって、ソース電極のパターニングされた表面形状からずれている表面形状を備え、一方の電極の隆起した表面形状が他方の電極の凹みのある表面形状と対になっている。
【００２４】
好ましくは、異なる物理的構造は、打ち抜き又はフォトリソグラフィによって形成される。
他の好ましい異なる物理特性として、電極の異なる表面積、電極の異なる形状、及び電極の異なる表面処理がある。好ましくは、表面処理は、自己組織化単層膜の追加を含む。
【００２５】
好ましい異なる材料特性は、ソース及びドレイン電極の異なる仕事関数を提供することのできるソース及びドレイン電極の異なる材料組成である。
電荷注入及び取り出しが効率的であることに加えて漏れの少ないデバイスを実現するため、ソース電極の仕事関数は有機半導体の仕事関数と同じかそれよりも大きく、ドレイン電極の仕事関数は有機半導体の仕事関数と同じかそれよりも小さい。
【００２６】
ソース及びドレイン電極にとって好ましい材料として、金属及び伝導性有機材料、例えば、小分子、ポリマー又はポリ（エチレンジオキシチオフェン）がある。伝導性有機材料は、インクジェット印刷、スピン・コーティング、はん印刷のいずれか１つによって堆積することができる。
【００２７】
好ましくは、ソース及びドレイン電極の異なる材料組成には、ソース及びドレイン電極の酸化部分が含まれる。このような酸化部分として、酸素化合物、例えばＭｏ、ＭｏＣｒ、Ｗ、もしくはＶの酸化物が挙げられ、より詳しくは、酸化部分として、ＭｏＣｒ酸化物、ＭｏＯ３、ＷＯ３、もしくはＶ２Ｏ５が挙げられる。
【００２８】
非対称の有機薄膜トランジスタは、ソース及びドレイン電極として、少なくとも２つの重なり合う層からなる二重層を備え、二重層の上部層は下部層から位置的にずれているソース及びドレイン電極を備えてもよい。好ましくは、ソース電極二重層の上部層はトランジスタのチャネル領域に重なってそれに隣接し、ドレイン電極二重層の下部層はトランジスタのチャネル領域に隣接している。或いは、ドレイン電極二重層の上部層はトランジスタのチャネル領域に重なってそれに隣接し、ソース電極二重層の下部層はトランジスタのチャネル領域に隣接している。
【００２９】
ソース及びドレイン電極の少なくとも一方のパターニングによって、ソース及びドレイン電極の少なくとも一方がパターニングされなかった場合よりも有効チャネル幅が大きいトランジスタを得ることができる。従って、本発明の第二の態様によれば、ソース及びドレイン電極、ソース及びドレイン電極間のチャネル領域に配置された有機半導体、ゲート電極、並びにソース及びドレイン電極とゲート電極との間に配置された誘電体を備える有機薄膜トランジスタであって、有機半導体とパターニングされた電極との界面における有効チャネル幅接触面積の増加を提供するようにソース電極及びドレイン電極の一方又は両方がパターニングされている有機薄膜トランジスタが提供される。
【００３０】
有機薄膜トランジスタは、トップ・ゲート型又はボトム・ゲート型トランジスタであってもよい。
本発明の第三の態様によれば、ソース及びドレイン電極、それらの間に設けられたチャネル領域、ゲート電極、ソース及びドレイン電極とゲート電極との間に配置された誘電体層、並びにソース及びドレイン電極間のチャネル領域に配置された有機半導体を備える有機薄膜トランジスタの製造方法であって、少なくとも１つの互いに異なる物理特性及び材料特性の少なくとも一方を有するソース及びドレイン電極を設けることを含む方法が提供される。
【００３１】
次に、本発明の一実施形態について、単に一例として、添付図面を参照して説明する。
【図面の簡単な説明】
【００３２】
【図１】従来技術によるボトム・ゲート型有機薄膜トランジスタの一般的な構造の概略図。
【図２】従来技術による有機薄膜トランジスタに対する第１のエネルギー準位図。
【図３】従来技術による有機薄膜トランジスタに対する第２のエネルギー準位図。
【図４】本発明の一実施形態による非対称のソース及びドレイン電極を有する有機薄膜トランジスタに対する第１のエネルギー準位図。
【図５】本発明の一実施形態による非対称のソース及びドレイン電極を有する有機薄膜トランジスタに対する第２のエネルギー準位図。
【図６】本発明の一実施形態による非対称のソース及びドレイン電極の概略図である。
【図７ａ】本発明の一実施形態によるずれた供給源を用いて非対称のソース及びドレイン電極を形成する方法の概略図。
【図７ｂ】本発明の一実施形態によるずれた供給源を用いて非対称のソース及びドレイン電極を形成する方法の概略図。
【図８ａ】本発明の一実施形態によるずれたマスクを用いて非対称のソース及びドレイン電極を形成する方法の概略図。
【図８ｂ】本発明の一実施形態によるずれたマスクを用いて非対称のソース及びドレイン電極を形成する方法の概略図。
【図９ａ】本発明の一実施形態によるパターニングされた非対称のソース及びドレイン電極の概略図。
【図９ｂ】本発明の一実施形態によるパターニングされた非対称のソース及びドレイン電極の概略図。
【図１０】本発明の一実施形態による共通基板上に作製された有機薄膜トランジスタ及び隣接する有機発光デバイスを備える画素の概略図。
【図１１】本発明の一実施形態による有機発光デバイスに対して積層関係で作製された有機薄膜トランジスタの概略図。
【発明を実施するための形態】
【００３３】
以下の説明の全体に渡って、同様の部材番号を用いて、同様の部分を識別するものとする。
図４を参照して、本発明の一実施形態による非対称のソース及びドレイン電極を有する有機薄膜トランジスタに対する第１のエネルギー準位図に、仕事関数が５．３ｅＶの有機半導体材料４０が含まれている。好ましい有機半導体材料４０として、例えば、任意的に置換されたペンタセン等の小分子；例えば、ポリアリーレン、特に、ポリフルオレン及びポリチオフェン等の任意的に置換されたポリマー；及びオリゴマーがある。材料のブレンド、例えば、異なる種類の材料の混合物（ポリマー及び小分子のブレンド等）を用いてもよい。
【００３４】
ソース電極４２には、有機半導体材料４０の仕事関数に整合している５．３ｅＶの仕事関数が提供される。ドレイン電極４４には、有機半導体材料４０の仕事関数を下回る４．８ｅＶの仕事関数が提供される。
【００３５】
伝導性ポリマー等の伝導性有機材料をソース電極４２として堆積させ、ドレイン電極４４を金等の金属として堆積させる。これとは別に、両方の電極は、仕事関数を所望の値に変化させた伝導性ポリマーであってもよい。このような伝導性ポリマーの一例として、ポリ（エチレンジオキシチオフェン）（ＰＥＤＯＴ）があるが、他の伝導性ポリマーも本技術分野では知られている。このような伝導性ポリマーを、例えば、スピン・コーティング又はインク・ジェット印刷技術を用いて、溶液から堆積させてもよい。
【００３６】
これとは別に又は組み合わせて、ｐチャネル有機薄膜トランジスタの場合、ソース４２及びドレイン４４電極を、３．５ｅＶよりも大きい好ましくは金属等の高仕事関数材料から適切に選択することができ、例えば、金、プラチナ、パラジウム、モリブデン、タングステン又はクロム等から、必要な仕事関数に応じて選択することができる。他の好適な化合物、合金、及び酸化物、例えば、モリブデン三酸化物及び酸化インジウム・スズを用いてもよい。
【００３７】
図５に最もよく見られるように、有機半導体材料４０は、仕事関数４．８ｅＶを備えている。従って、ソース電極４２は、有機半導体材料４０の仕事関数と整合する４．８ｅＶの仕事関数を有している金（Ａｕ）として選択される。更に、ドレイン電極４４は、仕事関数が４．３ｅＶである銀（Ａｇ）として選択される。
【００３８】
図４及び図５に関連して前述した両方の例において、ソース電極は、効率的な電荷注入及びキャリア移動度を図るため、有機半導体材料の仕事関数と整合する仕事関数を有するように選択される。ドレイン電極は、仕事関数が有機半導体材料のそれを下回るように選択される。これにより、電荷の取り出しが妨げられないようになり、逆バイアス又は非使用条件にて漏れ電流に対する障壁が存在するようになる。
【００３９】
ｎチャネルＯＴＦＴの場合、好ましくは、ソース及びドレイン電極は、仕事関数が３．５ｅＶ未満である材料（例えば金属）、例えば、カルシウムもしくはバリウム、又は金属化合物の薄層、特に、アルカリ又はアルカリ土類金属の酸化物又はフッ化物、例えば、リチウムフッ化物、フッ化バリウム、及び酸化バリウムを含む。これとは別に、伝導性ポリマーは、ソース及びドレイン電極として堆積させてもよい。
【００４０】
非対称のソース及びドレイン電極を堆積させる技術の一例として、最初に、金属蒸発によって第１のマスクを通して基板上にソース電極金属を堆積させることがある。ソース電極金属は、金であってもよく、熱蒸発によって堆積させてもよい。第２の堆積は、ドレイン電極を形成するため、第２のマスクを用いてドレイン電極金属により実行される。ドレイン電極は、銀であってもよく、また、熱蒸発によって堆積させてもよい。その後、有機半導体材料は、例えば、スピン・コーティング又はインク・ジェット印刷等の溶液堆積技術によって、ソースとドレイン電極との間にある伝導性チャネルの中に堆積される。有機半導体層は、熱処理プロセスを用いて乾燥させられる。
【００４１】
図６を参照して、非対称のソース及びドレイン電極配置７２に対する前駆体６０の概略図に、ガラス基板６４上に堆積されたパターニングされたＮｉＣｒ密着層６２（破線の輪郭で示す）が含まれている。通常、ＮｉＣｒ密着層６２は、同一のソース及びドレイン電極６６、６８として配置される追加的な金属７０（斜線パターンで示す）の密着を助けるように作用する。しかしながら、本発明の一実施形態によれば、ＮｉＣｒ密着層６２は、密着を提供することに加え、非対称なソース電極６６及びドレイン電極６８の形成するようにも作用する。当業者であれば明白であるように、この実施形態の目的を図るため、ＮｉＣｒに代えて任意の他の好適なコンタクト電極材料を用いることもできる。
【００４２】
図６では、追加的な金属７０が、パターニングされたＮｉＣｒ密着層６２上にずらして堆積されている。従って、ソース電極６６の場合、下層に設けられたＮｉＣｒ密着層６２の一部が上層に設けられた追加的な金属７０層からはみ出しており、ドレイン電極６８の場合、上層に設けられた追加的な金属７０層が下層に設けられたＮｉＣｒ密着層６２からはみ出している。
【００４３】
その後、有機半導体材料（図６に示さず）が、ソース及びドレイン電極６６、６８間のチャネル７０を埋めるようにソース及びドレイン電極６６、６８上に堆積される。ソース電極６６の場合、チャネル７０に最も近い金属はＮｉＣｒであり、ドレイン電極６８の場合、チャネル７０に最も近い金属は追加的な金属７０である。チャネル７０に最も近い金属によって電極の電気的特性が支配されている。
【００４４】
図７ａ及び図７ｂを参照して、本発明の一実施形態によるずれた供給源を用いて、図６を参照して説明した非対称のソース及びドレイン電極７２を形成する方法を説明する。
図７ａを参照して、ガラス基板６４は、公知の視線蒸発堆積技術を用いて、第１のＮｉＣｒ金属源７４に対して露出させる。シャッタ７６が照射時間を調節するために設けられ、マスク７８がガラス基板６４上にＮｉＣｒ金属をパターニングするために設けられている。従って、ＮｉＣｒ金属の蒸発後、基板６４には、パターニングされたＮｉＣｒ密着層６２が設けられる。
【００４５】
続いて、図７ｂを参照して、ガラス基板６４を、Ａｕ等の追加的な金属源８０に露出させる。追加的な金属８０の供給源の位置がＮｉＣｒ金属源７４の位置からずれている。そのため、図６に記載した非対称のソース及びドレイン電極６６、６８の配置７２を得るため、パターニングされた層７０としてずれた状態で、パターニングされたＮｉＣｒ密着層６２上にＡｕが堆積される。
【００４６】
図８ａ及び図８ｂを参照して、本発明の実施形態によるずれたマスクを用いて、図６を参照して説明したタイプの非対称のソース及びドレイン電極を形成する方法を説明する。
図８ａを参照して、ガラス基板６４が、公知の視線蒸発堆積技術を用いて、第１のＮｉＣｒ金属源７４に露出される。シャッタ７６が照射時間を調節するために設けられ、マスク７８がガラス基板６４上にＮｉＣｒ金属をパターニングするために設けられている。ＮｉＣｒ金属の蒸発後、基板６４にはパターニングされたＮｉＣｒ密着層６２が設けられる。
【００４７】
続いて、図８ｂを参照して、マスク７８の位置を少しだけずらし、ガラス基板６４をＡｕ等の追加的な金属源８０に露出させる。追加的な金属源８０の位置は、ＮｉＣｒ金属源７４と同じ位置に固定されている。このような金属源の交換を相対位置を変えずに行なうことは、カルーセル配置を用いることで実現される。図６に記載した非対称のソース及びドレイン電極６６、６８の配置７２を得るため、パターニングされた層７０としてずれた状態で、パターニングされたＮｉＣｒ密着層６２上にＡｕが堆積される。
【００４８】
本発明の更なる実施形態では、非対称の電極を設けて有機薄膜トランジスタにおける電荷の注入及び取り出しを促進することに加え、ソース及びドレイン電極の表面上で、具体的には、チャネル縁部に沿って生じる核生成の程度を制御することによって、非対称の電極が、有機半導体材料結晶成長を制御するために用いられる。
【００４９】
ソース及びドレイン電極の結晶成長及びドメイン・サイズが非対称であることによって、チャネルに生じる結晶成長を改善することができ、結晶がチャネルの各側面から成長してチャネルの中央に向かうときに生じる粒界を消失させることができる。粒界は、結晶の規則正しい部分ではなくアモルファスを示し、結晶を通る電荷の移動度に対する障壁を示すことができる。結晶成長の非対称性は、前述したような材料組成の違いに加えて、ソース及びドレイン電極間の物理的形状、パターニング、及び界面化学の違いによって導入することができる。核生成を非対称にして、結晶の核生成がソース及びドレイン電極の一方において優先されるように、また、核生成が一方の電極にて促進されて他方の電極にて抑制されるようにすることも、前述したような材料組成の違いに加えて、ソース及びドレイン電極間の物理的形状、パターニング、及び界面化学の違いによって導入することができる。このように核生成が非対称であることによって、結晶形成を一方の電極（例えば、ソース電極）にて開始させ、チャネルを渡って他方の電極（ドレイン電極）まで進行させることができる。
【００５０】
こうして、図９ａは、本発明の一実施形態として電極間の非対称性が電極のパターニングの違いから生じるときのパターニングされた非対称のソース及びドレイン電極の概略図である。金（Ａｕ）ソース電極９０と金（Ａｕ）ドレイン電極９２とが設けられ、それらの間にチャネル７０を有している。
【００５１】
ソース電極９０は、有機半導体結晶の核生成及び成長を促進する構造によってパターニングされている。ドレイン電極９２は直線状の縁部を有している。この場合、図９ａに示すように、両方の電極は、同じ材料から作製することができ、単一のマスキングされた蒸発プロセスで堆積させるか又はフォトリソグラフィによりリフト・オフ手順を介してパターニングすることができる。このようなパターンは、鋸歯状、城郭構造、凹状もしくは凸状のセミディスク、又は他の好適な形状とすることができる。
【００５２】
図９ｂを参照して、ソース電極９０は、縁部鋸歯状パターンを備え、ドレイン電極９２には、相補的な鋸歯状パターンが設けられている。一方の電極に頂点を設け、他方の電極には、対応する谷を設けることによって、一方の電極から他方の電極の方向に結晶化が促進される。このような結晶化成長の結果、結晶化が両方の電極から同時に進むときに形成される粒界がない材料を得ることができる。粒界は、電荷輸送に対する障壁として作用し、電荷トラップ・サイトとして作用する可能性もあるため（両方とも全体的な電荷移動度を低くする可能性がある）、このように粒界の形成が減少することは、デバイス全体の性能にとって有益である。
【００５３】
図９ａ及び図９ｂに見られるように、物理的にパターニングされた電極構造を用いることによって、デバイス上のある特定の直線幅に対して、トランジスタに対する有効幅が大きくなる。有効幅が大きくなることによって、固有の移動度がより低い有機半導体材料を用いることができる。
【００５４】
本発明の更なる実施形態において、有機半導体結晶化核生成を促進して電荷注入及び取り出しの効率を増加させるように、ソース及びドレイン電極の化学的特性又は表面エネルギーを変更して最適化させることができる。自己組織化単層膜（ＳＡＭ）をソース及びドレイン電極の少なくとも一方の上に堆積させることによって、表面処理がソース及びドレイン電極の一方又は両方に施される。極性末端基を伴うＳＡＭ分子を用いて、局所的な濡れ及び核結晶化を実現することができる。疎水性の末端基（例えば、フッ素化分子）を伴うＳＡＭ分子を用いて、濡れ領域への有機半導体分子の動きを促進する反濡れ「バックグラウンド」を提供することができる。このようなＳＡＭ分子は、インク・ジェット印刷を用いて堆積させることができる。特に好ましいＳＡＭ分子としてはＦ４ＴＣＮＱがある。
【００５５】
本発明の実施形態によるＯＴＦＴには、可能な応用例が広範囲にある。このような応用例の１つは、光学装置（好ましくは、有機光学装置）における画素を駆動することである。このような光学装置の例として、光応答デバイス（特に、光検出器）及び光放出デバイス（特に、有機発光デバイス）がある。ＯＴＦＴは、特に、アクティブ・マトリックス有機発光デバイスと共に用いること（例えば、ディスプレイ応用例で用いること）に適している。
【００５６】
図１０は、共通の基板１０４上に作製された有機薄膜トランジスタ１００及び隣接する有機発光デバイス１０２を備えた画素を示す。ＯＴＦＴ１００は、ゲート電極１０６、誘電体層１０８、ソース及びドレイン電極１１０，１１２、並びにＯＳＣ層１１４を備えている。ＯＬＥＤ１０２は、アノード１１６、カソード１１８、及びアノード１１６とカソード１１８との間に設けられたエレクトロルミネセント層１２０を備える。追加的な層を、アノード１１６とカソード１１８との間に配置してもよい。例えば、電荷輸送、電荷注入、又は電荷阻止層である。図１０の実施形態において、カソード材料１１８の層は、ＯＴＦＴ１００及びＯＬＥＤ１０２の両方に渡って延びており、絶縁層１２２が、カソード層１１８をＯＳＣ層１２２から電気絶縁するために設けられている。ＯＴＦＴ１００及びＯＬＥＤ１０２の活性領域は、共通のバンク材料であって、フォトレジスト１２４の層を基板１０４上に堆積させること、それをパターニングしてＯＴＦＴ１００及びＯＬＥＤ１０２領域を基板上で形成することで形成されたバンク材料によって形成される。
【００５７】
図１０では、ドレイン電極１１２を有機発光デバイス１０２のアノード１１６に直接接続して、有機発光デバイス１０２を発光状態と非発光状態との間で切り換えることが行われる。
【００５８】
図１１に示す代替的な配置にあっては、有機薄膜トランジスタ２００を、有機発光デバイス２０２に対する積層関係で作製してもよい。このような実施形態において、有機薄膜トランジスタ２０２は、トップ又はボトム・ゲート構成のいずれかで、前述したように構成される。図１０の実施形態と同様に、ＯＴＦＴ２００及びＯＬＥＤ２０２の活性領域は、パターニングされたフォトレジスト１２４の層によって形成されるが、この積層配置では、２つの分離したバンク層１２４が存在する。１つはＯＬＥＤ２０２用、１つはＯＴＦＴ２００用である。平坦化層２０４（パッシベーション層としても知られる）がＯＴＦＴ２００上に堆積されている。一般的なパッシベーション層２０４として、ＢＣＢ及びパリレンがある。有機発光デバイス２０２は、パッシベーション層２０４上に作製され、有機発光デバイス２０２のアノード１１６は、パッシベーション層２０４とバンク層１２４とを通過する伝導性ビア２０６によって、ＯＦＴＦ２００のドレイン電極１１２に電気的に接続されている。
【００５９】
当然のことながら、ＯＴＦＴ及び光学活性領域（例えば、発光又は光検知領域）を備える画素回路は、追加的な要素を備えていてもよい。特に、図１０及び１１のＯＬＥＤ画素回路は、通常、図示した駆動トランジスタに加えて、少なくとも１つの追加的なトランジスタ、及び少なくとも１つのコンデンサを備えている。当然のことながら、本明細書に記載した有機発光デバイスは、上面又は下面発光デバイスであってもよい。即ち、デバイスは、デバイスのアノード又はカソード側を通って発光してもよい。透明デバイスでは、アノード及びカソードの両方が透明である。当然のことながら、透明カソード・デバイスでは、透明なアノードを必要としないため（当然のことながら、完全な透明デバイスが必要な場合を除いて）、下面発光デバイスに対して用いる透明なアノードを、反射性材料層（例えばアルミニウム層）によって交換するか又は補ってもよい。
【００６０】
透明なカソードは、特に、アクティブ・マトリックス・デバイスに対して優位である。これは、このようなデバイスにおいて透明なアノードを通じて行なわれる発光は、図１１に示す実施形態から明らかなように、少なくとも部分的に、発光画素の真下に配置されるＯＴＦＴ駆動回路構成によって阻止される場合があるためである。
【００６１】
ゲート電極、ソース及びドレイン電極の厚さは、５ｎｍ〜２００ｎｍの範囲であってもよいが、通常は、例えば、原子間力顕微鏡法（ＡＦＭ）で測定したときに５０ｎｍである。
【００６２】
他の層がデバイス構造に含まれていてもよい。例えば、自己組織化単層膜（ＳＡＭ）をゲート、ソース、又はドレイン電極上に設けることに加えて、それを基板、絶縁層、及び有機半導体材料上に設けて、結晶性を促進し、接触抵抗を減少させ、表面特性を修復し、及び密着を促進することを、必要に応じて行うようにしてもよい。特に、チャネル領域の誘電体表面に結合領域及び有機領域を備えた単層を設けて、デバイス性能を向上させてもよい。これは、例えば、特に、高ｋ誘電体表面に対して、有機半導体の形態（特に、高分子配向及び結晶性）を改善すること、及び電荷トラップを覆うことによって行われる。このような単層に対する典型的な材料として、長いアルキル鎖を伴うクロロ−又はアルコキシ−シラン、例えば、オクタデシルトリクロロシランが挙げられる。
【００６３】
当業者であれば、明らかに、他の多くの効果的な変更例を想到することができる。当然のことながら、本発明は、説明した実施形態に限定されるものではなく、以下の特許請求の範囲の趣旨及び範囲内において当業者であれば容易に想到し得る変更例を含む。
【図１】
0005596666.tif 000002
【図２】
0005596666.tif 000003
【図３】
0005596666.tif 000004
【図４】
0005596666.tif 000005
【図５】
0005596666.tif 000006
【図６】
0005596666.tif 000007
【図７ａ】
0005596666.tif 000008
【図７ｂ】
0005596666.tif 000009
【図８ａ】
0005596666.tif 000010
【図８ｂ】
0005596666.tif 000011
【図９ａ】
0005596666.tif 000012
【図９ｂ】
0005596666.tif 000013
【図１０】
0005596666.tif 000014
【図１１】
0005596666.tif 000015